(57)【特許請求の範囲】
【請求項１】
ポリビニルアルコールの主鎖に対し、グラフト鎖として、炭素数が３〜２０の、直鎖、脂環式、分岐又は芳香族である官能基を、主鎖のビニルアルコール単位に対して６〜５０ｍｏｌ％導入した変性ポリビニルアルコール樹脂と、両親媒性化合物とを含む樹脂組成物であって、
前記両親媒性化合物は、シクロデキストリン及びカリックスアレーンのうちから選択される少なくとも一種の環状化合物であることを特徴とする樹脂組成物。
【請求項２】
前記環状化合物が、γ−シクロデキストリンであることを特徴とする、請求項１に記載の樹脂組成物。
【請求項３】
前記変性ポリビニルアルコール樹脂１００質量部に対して、前記両親媒性化合物を１５〜５０質量部含むことを特徴とする、請求項１又は２に記載の樹脂組成物。
【請求項４】
前記変性ポリビニルアルコール樹脂１００質量部に対して、１〜２００質量部のグリセリンをさらに含むことを特徴とする、請求項１〜３のいずれか１項に記載の樹脂組成物。
【請求項５】
前記グラフト変性に用いた官能基の導入割合が、主鎖のビニルアルコール単位に対して６〜３０ｍｏｌ％であることを特徴とする、請求項１〜４のいずれか１項に記載の樹脂組成物。
【請求項６】
請求項１〜５のいずれか１項に記載の樹脂組成物を用いたこと特徴とする、樹脂フィルム。
【請求項７】
請求項６に記載の樹脂フィルムと、ゴムとを備えることを特徴とする、ゴム積層体。
【請求項８】
請求項７に記載のゴム積層体を用いたことを特徴とする、タイヤ。
【発明の詳細な説明】
【技術分野】
【０００１】
本発明は、樹脂組成物、樹脂フィルム、ゴム積層体及びタイヤに関する。
【背景技術】
【０００２】
従来、ゴム製品においても、他の成型品と同様、加飾や視認性の向上等を目的として、表面への塗装及び印刷といった着色加工が広く行われている。タイヤにおいても、同様に各種塗料を用いた着色、その他加工が可能であり、例えば、紫外線硬化型インクを用いてタイヤに加飾を施す方法等が知られている。
【０００３】
ただし、上述したゴム製品中に、通常含まれるアミン系老化防止剤やワックス（以下、必要に応じて「汚染成分」という。）は、オゾン存在下での亀裂の発生及び進行の抑制に有効であるものの、ゴム成分等のポリマー基質を通って移動しやすく、短期間でゴム物品の表面に移行するため、着色加工部を変色させる等の外観悪化の問題があった。
【０００４】
上記着色加工部の変色を抑制するための方法として、ゴム物品の表面上に移行防止保護コーティングを形成する技術が知られている。
例えば特許文献１には、アクリル酸エステル、メタクリル酸エステル及びビニルエステルの群より選ばれた少なくとも１種のモノマーに基づくホモポリマー又はコポリマーであり且つガラス転移温度が０℃よりも低いポリマーと、親水性シリカと、アクリル酸モノマー、メタクリル酸モノマー及びビニルモノマーの群より選ばれた少なくとも１種のモノマーに基づくホモポリマー又はコポリマーからなる群より選ばれた成分であって、ホモポリマー又はコポリマーのガラス転移温度が２５℃よりも高い水性エマルジョンを含む、水性組成物を保護コーティングとして用いることで、老化防止剤等の移行を抑制する方法が開示されている。
【先行技術文献】
【特許文献】
【０００５】
【特許文献１】特開平８−２４５８５２号公報
【発明の概要】
【発明が解決しようとする課題】
【０００６】
しかしながら、特許文献１の水性組成物は、ある程度の汚染成分の移行抑制効果（汚染成分に対するバリア性）を有するものの、十分なバリア性が確保されているとはいえず、さらなる改善が望まれていた。また、水性組成物からなる層とゴム層との間の接着力が不十分であるという問題や、繰り返しの屈曲によって強度や接着性が低下する（耐屈曲性が劣る）という問題があることから、例えば、タイヤサイドウォールの被覆材としての適用を考えた場合に、さらなる改善が必要であった。
【０００７】
以上の課題を鑑み、本発明は、汚染成分に対する優れたバリア性を有しつつ、接着性及び耐屈曲性の向上した樹脂組成物を提供すること、さらに、該樹脂組成物を用いることで、汚染成分に対するバリア性、接着性及び耐屈曲性に優れた、樹脂フィルム、ゴム積層体及びタイヤを提供すること目的とする。
【課題を解決するための手段】
【０００８】
本発明者らは、上記課題を解決するため鋭意検討をした結果、優れたバリア性を有するポリビニルアルコールの主鎖に対し、グラフト鎖として特定の炭素数及び構造を有する官能基を導入することによって、得られた変性ポリビニルコール樹脂は、バリア性樹脂とエラストマー成分とをブレンドした場合と同様に優れた接着性や柔軟性の効果が得られるとともに、グラフト重合によってポリビニルアルコールと特定の炭素数及び構造を有する官能基との結合が形成されているため、ブレンドした系に比べてミクロドメイン間の界面の強度が高く、耐屈曲性を向上できることを見出した。さらに、前記変性ポリビニルアルコール樹脂に加えて、特定の両親媒性化合物を含有させることによって、該両親媒性化合物が老化防止剤等の汚染成分を内部に取り込み複合体を形成することから、汚染成分に対する極めて優れたバリア性を実現できることを見出した。
【０００９】
本発明は、このような知見に基づきなされたもので、その要旨は以下の通りである。
本発明の樹脂組成物は、ポリビニルアルコールの主鎖に対し、グラフト鎖として、炭素数が３〜２０の、直鎖、脂環式、分岐又は芳香族である官能基を、主鎖のビニルアルコール単位に対して６〜５０ｍｏｌ％導入した変性ポリビニルアルコール樹脂と、両親媒性化合物とを含むことを特徴とする。
上記構成により、汚染成分に対する優れたバリア性を有しつつ、接着性及び耐屈曲性を向上できる。
【００１０】
本発明の樹脂組成物では、前記両親媒性化合物が、両親媒性の環状化合物であることが好ましく、シクロデキストリン及びカリックスアレーンのうちから選択される少なくとも一種の化合物であることがより好ましく、γ−シクロデキストリンであることが特に好ましい。汚染成分に対するより優れたバリア性を実現できるためである。
【００１１】
また、本発明の樹脂組成物では、前記変性ポリビニルアルコール樹脂１００質量部に対して、前記両親媒性化合物を１５〜５０質量部含むことが好ましい。優れたバリア性と、優れた接着性及び耐屈曲性とをバランスよく実現できるからである。
【００１２】
さらに、本発明の樹脂組成物では、前記変性ポリビニルアルコール樹脂１００質量部に対して、１〜２００質量部のグリセリンをさらに含むことが好ましい。より優れた耐屈曲性を実現できるからである。
【００１３】
さらにまた、本発明の樹脂組成物では、前記グラフト変性に用いた官能基の導入割合が、主鎖のビニルアルコール単位に対して６〜３０ｍｏｌ％であることが好ましい。より優れた接着性及び耐屈曲性を実現できるからである。
【００１４】
本発明の樹脂フィルムは、本発明の樹脂組成物を用いたことを特徴とする。上記構成によって、汚染成分に対するバリア性、接着性及び耐屈曲性を向上できる。
【００１５】
本発明のゴム積層体は、本発明の樹脂フィルムと、ゴムとを備えることを特徴とする。上記構成によって、汚染成分に対するバリア性、接着性及び耐屈曲性を向上できる。
【００１６】
本発明のタイヤは、本発明のゴム積層体を用いたことを特徴とする。上記構成によって、汚染成分に対するバリア性、接着性及び耐屈曲性を向上できる。
【発明の効果】
【００１７】
本発明によれば、汚染成分に対する優れたバリア性を有しつつ、接着性及び耐屈曲性の向上した樹脂組成物の提供が可能となる。さらに、該樹脂組成物を用いることで、汚染成分に対するバリア性、接着性及び耐屈曲性に優れた、樹脂フィルム、ゴム積層体及びタイヤの提供が可能となる。
【図面の簡単な説明】
【００１８】
【図１】実施例において作製したゴム積層体を模式的に示した断面図である。
【発明を実施するための形態】
【００１９】
以下、本発明について、その実施形態に基づき説明する。
＜樹脂組成物＞
本発明の変性ポリビニルコール樹脂組成物は、変性ポリビニルコール樹脂と、両親媒性化合物とを含む。以下に、本発明の樹脂組成物の構成成分について説明する。
【００２０】
（変性ポリビニルアルコール樹脂）
本発明の変性ポリビニルコール樹脂組成物は、ポリビニルアルコールの主鎖に対し、グラフト鎖として、炭素数が３〜２０の、直鎖、脂環式、分岐又は芳香族である官能基を、主鎖のビニルアルコール単位に対して６〜５０ｍｏｌ％導入した変性ポリビニルアルコール樹脂と、両親媒性化合物とを含むことを特徴とする。
上記構成を備えることで、汚染成分に対する優れたバリア性を有しつつ、接着性及び耐屈曲性を向上できる。
【００２１】
前記変性ポリビニルアルコール樹脂を構成するポリビニルアルコールの主鎖と、炭素数が３〜２０の、直鎖、脂環式、分岐又は芳香族である官能基（以下、必要に応じて、「官能基」又は「本発明の官能基」という。）のグラフト鎖は、それぞれバルク状態で非相溶となるため、得られた変性ポリビニルアルコールは、ポリビニルアルコールと上記官能基を構成する炭素数が３〜２０の直鎖、脂環式、分岐又は芳香族化合物とのミクロ相分離構造を形成する。例えば、主鎖である樹脂の体積分率が大きい場合には、樹脂部分が海、官能基を構成する化合物部分が島となった海島構造を形成し、体積分率が逆の場合には、逆の海島構造を形成する。
そして、上述のミクロ相分離構造を形成した場合、両者をブレンドした場合と同様の効果が得られる。すなわち、ポリビニルアルコールによるバリア性の効果が得られるとともに、炭素数が３〜２０の、直鎖、脂環式、分岐又は芳香族（本発明の官能基部分）の効果によって、接着性や柔軟性の向上が可能となる。
さらに、得られた変性ポリビニルアルコールは、ポリビニルアルコールの主鎖と本発明の官能基からなるグラフト鎖が化学的に結合を形成しているため、ブレンドした系に比べてミクロドメイン間の界面強度が高くなる結果、従来のポリビニルアルコール樹脂とエラストマー材料とのブレンドなどに比べて耐屈曲性を向上することが可能となる。
【００２２】
ここで、汚染成分に対する優れたバリア性を維持しつつ、接着性及び耐屈曲性の向上を可能とする観点からは、前記グラフト変性に用いた官能基の導入割合が、主鎖のビニルアルコール単位に対して６〜５０ｍｏｌ％である必要があり、６〜３０ｍｏｌ％であることが好ましい。前記官能基の導入割合が６ｍｏｌ％未満の場合、前記官能基の量が十分でないため、所望の接着性及び耐屈曲性を実現できず、一方、前記官能基の導入割合が５０ｍｏｌ％を超えると、前記ポリビニルアルコールの量が十分でないため、所望のバリア性を実現できないためである。
【００２３】
ここで、前記ポリビニルアルコールについては、特に限定はなく、ビニルアルコール単位のみからなるホモポリマーであってもよいし、ビニルアルコールとこれに共重合可能なモノマーとからなるコポリマー（以下、「ＰＶＡコポリマー」と表記することがある。）であってもよい。これらポリビニルアルコール樹脂は、１種単独で又は２種以上を組み合わせて用いてもよい。前記ポリビニルアルコール樹脂は、その製法によって特に限定されず、例えば、ポリ酢酸ビニルなどのビニルエステル系重合体をけん化することによって得られるものを用いることができる。ビニルエステル単位を形成するためのビニルエステル単量体としては、ギ酸ビニル、酢酸ビニル、プロピオン酸ビニル、バレリン酸ビニル、カプリン酸ビニル、ラウリン酸ビニル、ステアリン酸ビニル、安息香酸ビニル、ピバリン酸ビニル、バーサティック酸ビニルなどが挙げられる。これらの中でもＰＶＡを良好な生産性で得ることができる点で酢酸ビニルが好ましい。
【００２４】
ＰＶＡコポリマーを構成する共重合可能なモノマーとしては、例えば、エチレン、プロピレン、１−ブテン、イソブテン、１−ヘキセンなどのα−オレフィン類；アクリル酸およびその塩；アクリル酸メチル、アクリル酸エチル、アクリル酸ｎ−プロピル、アクリル酸ｉ−プロピルなどのアクリル酸エステル類；メタクリル酸およびその塩；メタクリル酸メチル、メタクリル酸エチル、メタクリル酸ｎ−プロピル、メタクリル酸ｉ−プロピルなどのメタクリル酸エステル類；アクリルアミド、Ｎ−メチルアクリルアミド、Ｎ−エチルアクリルアミドなどのアクリルアミド誘導体；メタクリルアミド、Ｎ−メチルメタクリルアミド、Ｎ−エチルメタクリルアミドなどのメタクリルアミド誘導体；メチルビニルエーテル、エチルビニルエーテル、ｎ−プロピルビニルエーテル、ｉ−プロピルビニルエーテル、ｎ−ブチルビニルエーテルなどのビニルエーテル類；エチレングリコールビニルエーテル、１，３−プロパンジオールビニルエーテル、１，４−ブタンジオールビニルエーテルなどのヒドロキシ基含有のビニルエーテル類；アリルアセテート、プロピルアリルエーテル、ブチルアリルエーテル、ヘキシルアリルエーテルなどのアリルエーテル類；ポリオキシエチレン基、ポリオキシプロピレン基、ポリオキシブチレン基などのオキシアルキレン基を有する単量体；ビニルトリメトキシシランなどのビニルシラン類；酢酸イソプロペニル、３−ブテン−１−オール、４−ペンテン−１−オール、５−ヘキセン−１−オール、７−オクテン−１−オール、９−デセン−１−オール、３−メチル−３−ブテン−１−オールなどのヒドロキシ基含有のα−オレフィン類またはそのエステル化物；Ｎ−ビニルホルムアミド、Ｎ−ビニルアセトアミド、Ｎ−ビニルピロリドンなどのＮ−ビニルアミド類；フマール酸、マレイン酸、イタコン酸、無水マレイン酸、無水フタル酸、無水トリメリット酸または無水イタコン酸などに由来するカルボキシル基を有する単量体；エチレンスルホン酸、アリルスルホン酸、メタアリルスルホン酸、２−アクリルアミド−２−メチルプロパンスルホン酸などに由来するスルホン酸基を有する単量体；ビニロキシエチルトリメチルアンモニウムクロライド、ビニロキシブチルトリメチルアンモニウムクロライド、ビニロキシエチルジメチルアミン、ビニロキシメチルジエチルアミン、Ｎ−アクリルアミドメチルトリメチルアンモニウムクロライド、Ｎ−アクリルアミドエチルトリメチルアンモニウムクロライド、Ｎ−アクリルアミドジメチルアミン、アリルトリメチルアンモニウムクロライド、メタアリルトリメチルアンモニウムクロライド、ジメチルアリルアミン、アリルエチルアミンなどに由来するカチオン基を有する単量体が挙げられる。
これら共重合可能な単量体の単位（以下、「コモノマー単位」と表記することがある。）の含有量は、ＰＶＡコポリマーを構成する全単量体単位１００モル％の中で、好ましくは２０モル％以下、より好ましくは１０モル％以下である。また、共重合されていることのメリットを発揮するためには、０．０１モル％以上がコモノマー単位であることが好ましい。
【００２５】
なお、前記ポリビニルアルコールは、完全けん化されたものであってもよいし、部分的にけん化されたもの、すなわち部分けん化ポリビニルアルコール樹脂であってもよい。けん化度は、色相、フィッシュアイ低減、該組成物からなる成形品およびフィルムの表面平滑性の観点から、好ましくは６０モル％以上、より好ましくは９５モル％以上、さらに好ましくは９９モル％以上、特に好ましくは９９．５モル％以上である。
【００２６】
また、前記ポリビニルアルコールの分子量は、本発明の変性ポリビニルコール樹脂組成物を被膜として用いた場合に、その強度を確保する点や、オゾンガスの侵入を防止する点から、１００００以上であることが好ましく、１０００００以上であることがより好適である。
【００２７】
前記変性ポリビニルアルコールに含まれる、炭素数が３〜２０の、直鎖、脂環式、分岐又は芳香族である官能基は、グラフト鎖として導入されることで、本発明の変性ポリビニルコール樹脂組成物に、柔軟性、接着性及び耐屈曲性を与えることができる。
また、より優れた柔軟性、接着性及び耐屈曲性を提供できる点からは、前記グラフト変性に用いた官能基の炭素数が、４〜１８であることが好ましい。
さらに、前記官能基は、分子量が２０〜１００００であることが好ましく、５０〜２２０であることがより好ましい。
【００２８】
より具体的には、前記官能基は、より高い柔軟性、接着性及び耐屈曲性を実現する点からは、ステアロイル基、カプロイル基、ヘキサイル基、ラウリル基、パルチミル基、イソバレリル基及びシクロヘキサンカルボニル基から選択される官能基であることが好ましい。
【００２９】
なお、前記変性ポリビニルアルコール樹脂は、上述した官能基（直鎖、脂環式、分岐又は芳香族を有する官能基）以外の基をさらにグラフトすることも可能である。
例えば、接着性をさらに向上する観点からは、前記ポリビニルアルコールの主鎖に対してアクリル基含有オリゴシラノール基をさらにグラフトし、該アクリル基含有オリゴシラノール基の導入割合が、主鎖のビニルアルコール単位に対して０．５〜１０ｍｏｌ％であることが好ましい。
【００３０】
本発明の被膜を構成する変性ポリビニルアルコールについて、前記ポリビニルアルコールの主鎖に対し、直鎖、脂環式、分岐又は芳香族である前記官能基をグラフトするための、グラフト反応の方法としては、特に限定はされず、エステル化反応、エポキシ開環反応、酸無水物の反応等、公知の有機化学反応を利用することができる。
【００３１】
例えば、前記グラフト反応の方法としては、グラフト化合物にカルボキシル基を有する化合物を選択し，エステル化剤によって主鎖のポリビニルアルコール水酸基とのエステル化反応を行う等の方法が挙げられる。
【００３２】
（両親媒性化合物）
本発明の樹脂組成物は、前記変性ポリビニルコール樹脂に加えて、両親媒性化合物を含むことを特徴とする。
前記両親媒性化合物が、老化防止剤等の汚染成分を内部に取り込み、複合体を形成することから、汚染成分の移行を抑制力が高く、極めて優れたバリア性を実現できる。
【００３３】
ここで、前記両親媒性化合物の種類については、特に限定はされないが、汚染成分の移行を確実に抑制し、より優れたバリア性を実現できる点からは、両親媒性の環状化合物であることが好ましい。これらの環状化合物は、その内側部分に疎水性であり、外側部分が親水性であるため、疎水性の傾向がある前記汚染成分を内側部分に取り込むことができ、より確実に汚染成分の移行を抑えることができる。また、これらの環状化合物は、前記変性ポリビニルアルコール樹脂との相溶性に優れるという効果もある。
【００３４】
また、前記環状化合物については、両親媒性化合物であれば特に限定はされないものの、前記汚染成分に対するより優れたバリア性を実現できる点から、シクロデキストリン及びカリックスアレーンのうちから選択される少なくとも一種の化合物であることが好ましい。
【００３５】
前記シクロデキストリンは、Ｄ−グルコースがα−１−４結合で環状構造を形成したシクロデキストリン又はその誘導体である。このシクロデキストリンは、上述したように、環状構造の内側が疎水性かつ外側は親水性であるという特性を有する。そのため、この疎水性である内側には、前記汚染成分が包接されうる。このようなシクロデキストリンは、前記変性ポリビニルアルコール樹脂や、水との相溶性に優れるので、調製が容易になる。
【００３６】
また、前記シクロデキストリンとしては、例えば、下記式（１）で示すような、α−シクロデキストリン（ｍ＝１，Ｒ＝Ｈ）、β−シクロデキストリン（ｍ＝２，Ｒ＝Ｈ）、γ−シクロデキストリン（ｍ＝３，Ｒ＝Ｈ）、δ−シクロデキストリン（ｍ＝４，Ｒ＝Ｈ）、ε−シクロデキストリン（ｍ＝５，Ｒ＝Ｈ）等のシクロデキストリンが挙げられ、さらに、前記シクロデキストリンのメチル化体、エチル化体、プロピル化体、ブチル化体、ペンチル化体等のアルキル化体；前記シクロデキストリンのヒドロキシエチル化体、ヒドロキシプロピル化体、ヒドロキシブチル化体等のヒドロキシアルキル化体；前記シクロデキストリンのホルミル化体、アセチル化体、プロピオニル化体等のアシル化体；前記シクロデキストリンのグリコシル化体、マルトシル化体等の糖化体などが挙げられる。
【化１】
0006571990.tif 000002
【００３７】
さらに、前記シクロデキストリンの中でも、より優れた特に優れたバリア性を実現できる点からは、前記シクロデキストリンとして、γ−シクロデキストリンを用いることができる。
【００３８】
前記カリックスアレーンは、フェノールの２,６位がメチレン基を介して数個環状につながったオリゴマーの総称である。分子は全体としてカップ型の構造となり、空洞部分は疎水性の空間となるのでここに適当な大きさの小分子を包接することができる。前記カリックスアレーンは、例えば、フェノールをホルムアルデヒドと重合させることで得ることができる。
【００３９】
また、前記カリックスアレーンとしては、例えば、下記式（２）で示すような、カリックス[４]アレーン（ｍ＝１，Ｒ＝ＳＯ３Ｎａ）、カリックス[５]アレーン（ｍ＝２，Ｒ＝ＳＯ３Ｎａ）などが挙げられる。
【化２】
0006571990.tif 000003
【００４０】
また、前記両親媒性化合物の含有量については、前記変性ポリビニルコール樹脂１００質量部に対して、１５〜５０質量部であることが好ましく、２０〜３０質量部であることがより好ましい。前記シリカの含有量が１５質量部未満の場合、前記両親媒性化合物の量が少なすぎるため、汚染成分に対するバリア性を十分に発揮できないおそれがあり、前記シリカの含有量が５０質量部を超える場合、両親媒性化合物の量が多くなりすぎるため、加工性や柔軟性が低下するおそれがあるからである。
【００４１】
（水酸基を有する化合物）
本発明の樹脂組成物は、前記変性ポリビニルコール樹脂及び前記シリカに加えて、分子量が１００００以下の水酸基を有する化合物を含むことが好ましい。
分子量が１００００以下の水酸基を有する化合物を含有させることによって、ポリマー鎖が形成する水素結合ネットワーク中に介在するため、柔軟性を向上でき、本発明の樹脂組成物の伸び率や耐屈曲性のさらなる改善を図ることが可能である。
また、前記水酸基を有する化合物の分子量を１００００以下としたのは、分子量がそれ以上の場合には、融点が向上し過ぎるため、結果混合物の柔軟性が低下するおそれがある。
【００４２】
ここで、前記水酸基を有する化合物の種類については、分子量が１００００以下であれば特に限定はされず、例えば、グリセリン、エチレングリコール、トリエチレングリコール、ヘキサンジオール等を、用途に応じて用いることができる。
その中でも、より優れた柔軟性や耐屈曲性を得られることから、グリセリンを用いることが好ましい。
【００４３】
また、前記グリセリン等の水酸基を有する化合物の含有量については、前記変性ポリビニルコール樹脂１００質量部に対して、１〜２００質量部であることが好ましく、５〜１００質量部であることがより好ましい。前記水酸基を有する化合物の含有量が２００質量部を超える場合、膜として用いた場合の強度や自立性が低下するおそれがあるからである。
【００４４】
（その他成分）
本発明の変性ポリビニルアルコール樹脂組成物は、上述した成分以外にも、要求に応じて任意の成分を含むことが可能である。
例えば、樹脂組成物に所望の加飾や視認性を実現することを目的として、前記変性ポリビニルコール樹脂及びシリカの他に、種々の着色剤を含むこともできる。前記着色剤は、色層をゴム層と異なる色にするために配合され、例えば、ゴム層が黒色である場合は、黒色以外の着色剤が使用される。
ここで、前記着色剤としては、有機又は無機の顔料又は染料が使用できる。例えば、無機顔料としては、酸化チタン等が挙げられる。例えば、白色着色剤としては、酸化チタン、アンチモン白、硫化亜鉛等が挙げられ、赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等が挙げられ、青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等が挙げられ、黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等が挙げられる。
【００４５】
また、本発明の樹脂組成物は、充填材成分として、シリカを含むことを特徴とする。
シリカを含有させることによって、樹脂組成物の補強性が向上すると共に、シリカが透過する汚染成分の障害物として作用するため、バリア性をさらに向上できる。
【００４６】
ここで、前記シリカの種類については、特に限定はされない。一般グレードのシリカから、表面処理を施した特殊シリカまで、用途に応じて使用できる。
さらに、前記シリカの形状についても特に限定はされないが、アスペクト比が大きく、針状や繊維状、平板状の形状を有することが好ましい。透過する汚染成分の障害物としての効果が大きく、より優れたバリア性を実現できるためである。
【００４７】
また、前記シリカの含有量については、前記変性ポリビニルコール樹脂１００質量部に対して、５〜７０質量部であることが好ましく、１０〜３０質量部であることがより好ましい。前記シリカの含有量が５質量部未満の場合、前記シリカの量が少なすぎるため、補強性効果や汚染成分に対するバリア性の向上効果を十分に発揮できないおそれがあり、前記シリカの含有量が７０質量部を超える場合、シリカの量が多くなりすぎるため、加工性が低下するおそれがあるからである。
【００４８】
＜樹脂フィルム＞
本発明の樹脂フィルムは、上述した本発明の樹脂組成物を用いたことを特徴とする。
上記構成を備えることで、本発明の樹脂フィルムは、汚染成分に対する優れたバリア性を有しつつ、接着性及び耐屈曲性を向上できる。
【００４９】
＜ゴム積層体＞
本発明のゴム積層体は、上述した本発明の樹脂フィルムと、ゴムとを備えることを特徴とする。
上記構成を備えることで、本発明のゴム積層体は、ゴムから移行する老化防止剤等の染成分に対する優れたバリア性を有しつつ、樹脂フィルムとゴムとの接着性に優れ、耐屈曲性についても優れる。
【００５０】
なお、前記樹脂フィルムを用いて、本発明のゴム積層体を形成する方法については特に限定されない。
例えば、加硫済みのゴム表面上に、スクリーン印刷、インクジェット印刷、凸版印刷、タンポ印刷等の方法で塗布し、形成することができる。また、予め前記樹脂組成物を塗布し、硬化させて得たフィルムをゴムの加硫時に挿入するインモールド成型により、前記被覆層をゴム部分の外表面に設けてもよい。
【００５１】
ここで、本発明の樹脂フィルムと接するゴム部分は、前記被膜との密着性を確保するべく、主鎖に不飽和炭素結合を有するゴム成分を含んだゴム組成物を適用してなることが好ましい。
【００５２】
また、前記ゴム部分に不飽炭素結合を有するゴム成分としては、例えば、天然ゴムや合成ゴムが挙げられる。さらに、合成ゴムについては、合成ポリイソプレンゴム、スチレンブタジエンゴム、ポリブタジエンゴム等のジエン系ゴム、その他にはブチルゴム等が挙げられる。これらゴム成分は、１種単独で用いることもできるし、２種以上を混合して用いてもよい。
【００５３】
また、前記ゴム部分を構成するゴム組成物において、前記ゴム成分の１５質量％以上が非ジエン系ゴムであることが好ましい。前記ゴム成分の１５質量％以上が非ジエン系ゴムである場合には、ゴム層の耐候性が大幅に向上するためである。
【００５４】
なお、前記ゴム部分を構成するゴム組成物中の任意成分としての老化防止剤の含有量は、ゴム成分１００質量部に対して１．５質量部以下であることが好ましく、１．０質量部未満であることがより好ましい。前記老化防止剤の含有量がゴム成分１００質量部に対して１．５質量部を超えると、老化防止剤の表面側への移行が多くなり、前記被膜の形成に好適に用いられる紫外線硬化型塗料の紫外線による硬化が阻害され、前記被膜とゴム部分との密着性が低下するおそれがある。一方、前記老化防止剤の含有量がゴム成分１００質量部に対して１．０質量部未満の場合には、紫外線硬化型塗料の紫外線による硬化が特に良好となり、被覆層とゴム層との密着性をさらに向上できる。
【００５５】
なお、前記ゴム部分に含まれる老化防止剤としては、例えば、Ｎ−フェニル−Ｎ’−（１，３−ジメチルブチル）−ｐ−フェニレンジアミン（６ＰＰＤ）、２，２，４−トリメチル−１，２−ジヒドロキノリン重合体（ＴＭＤＱ）、６−エトキシ−２，２，４−トリメチル−１，２−ジヒドロキノリン（ＡＷ）、Ｎ，Ｎ’−ジフェニル−ｐ−フェニレンジアミン（ＤＰＰＤ）、Ｎ，Ｎ′−ジ−ｓｅｃ−ブチル−ｐ−フェニレンジアミン、Ｎ−フェニル−Ｎ’−（メチルヘプチル）−ｐ−フェニレンジアミン等が挙げられる。
【００５６】
また、前記ゴム部分を構成するゴム組成物は、上述したゴム成分、老化防止剤の他、必要に応じて、カーボンブラック等の充填剤、硫黄等の加硫剤、加硫促進剤、プロセスオイル、スコーチ防止剤、亜鉛華、ステアリン酸等のゴム工業で通常使用される配合剤を、本発明の目的を害しない範囲内で適宜選択して配合することができる。これら配合剤としては、市販品を好適に使用することができる。
また、前記ゴム組成物は、前記ゴム成分に、必要に応じて適宜選択した各種配合剤を混練りし、熱入れ、押出等を行うことによって製造できる。
【００５７】
＜タイヤ＞
本発明によるタイヤは、本発明のゴム積層体を用いたことを特徴とする。
上記構成を備えることで、本発明のタイヤは、形成された樹脂フィルムが、汚染成分に対する高いバリア性を有しつつ、優れた耐屈曲性についても実現でき、さらに、前記ゴム層との接着性が向上するという効果を奏する。
前記ゴム積層体の適用部位としては、例えば、一対のビード部と、一対のサイドウォール部と、両サイドウォール部に連なるトレッド部と、該ビード部に各々埋設されたビードコア間にトロイド状に延在させたカーカスと、該カーカスのクラウン部のタイヤ半径方向外側に配置したベルトとを備える空気入りタイヤの、サイドウォール部に適用することができる。
【００５８】
また、本発明のタイヤでは、サイドウォール部に本発明のゴム積層体を適用することができる他にも、例えば、タイヤのインナーライナーとして、前記ゴム積層体を適用することも可能である。
【実施例】
【００５９】
以下、実施例を挙げて本発明をより詳細に説明するが、本発明はこれらに限定されるものではない。
【００６０】
（製造例）
（１）変性ポリビニルアルコールＢの製造
ＰＶＡ粒子（クラレ製  ポバール ＰＶＡ１１７）１ｇを、ＤＭＳＯ（ジメチルスルホキシド）３０ｍＬに加熱溶解させた後、カプロン酸を０．３ｇ加え、トリス（ペンタフルオロフェニル）ボロン０．０１ｇを加えて、８０℃で６時間攪拌した。反応溶液を５００ｍＬのメタノールで再沈殿及びろ過を２回繰り返し行い、固形物を回収し、乾燥させることで、ポリビニルアルコールＢのサンプルを得た。
なお、変性ポリビニルアルコールＢの主鎖のビニルアルコール単位に対する官能基導入率（ｍｏｌ％）は５ｍｏｌ％であった。
【００６１】
（２）変性ポリビニルアルコールＣの製造
ＰＶＡ粒子（クラレ製  ポバールＰＶＡ１１７）1gを、ＤＭＳＯ（ジメチルスルホキシド）３０ｍＬに加熱溶解させた後、カプロン酸を１．２ｇ加え、トリス（ペンタフルオロフェニル）ボロン０．０１ｇを加えて、８０℃で６時間攪拌した。反応溶液を５００ｍＬのメタノールで再沈殿及びろ過を２回繰り返し行い、固形物を回収し、乾燥させることでポリビニルアルコールＢのサンプルを得た。
なお、変性ポリビニルアルコールＢの主鎖のビニルアルコール単位に対する官能基導入率（ｍｏｌ％）は２０ｍｏｌ％であった。
【００６２】
＜サンプル１〜１５＞
表１に示した配合組成に従って、樹脂組成物の各のサンプルを作製した。
【表１】
0006571990.tif 000004
【００６３】
＊１・・・ポリビニルアルコールＡについては、クラレ製 「ポバール PVA117」を用いた。変性ポリビニルアルコールＢ及びＣについては、上述の製造例（１）及び（２）で製造したものを用いた。
＊２・・・グリセリンについては、関東化学製の「グリセリン」を用いた。
＊３・・・環状化合物は、以下のものを用いた。
α−シクロデキストリン：東京化成工業製、「α−シクロデキストリン」
β−シクロデキストリン：東京化成工業製、「β−シクロデキストリン」
γ−シクロデキストリン：東京化成工業製、「γ−シクロデキストリン」
カリックス[４]アレーン：東京化成工業製、「カリックス[４]アレーン」
【００６４】
＜評価＞
【００６５】
（１）変色防止効果（タイヤサイドウォールに使用した場合の色度の変化）
図１に示すように、老化防止剤を２質量％含有したサイドウォール用ゴムを、厚さが２．０ｍｍとなるように加工し、該加工したゴムの上に、各樹脂組成物のサンプルを膜厚１．０ｍｍのフィルム状に積層し、該フィルムの上に、膜厚０．１ｍｍの白色層（酸化チタン含有樹脂インク）を積層することで、積層体のサンプルを作製した。
作製した積層体のサンプルについて、温度６０℃の環境下でサンプルを放置し、１日ごとに室温に戻して３Ｊ／ｃｍ２の紫外光を照射した後に、白色層の色度を測定した。サンプル放置後２０日経過した際の色度を測定し、放置開始時からの色度の変化（ΔＥ）を算出した。得られた色度の変化を表２に示す。なお、色度の変化の数値は、小さいほど良好な結果である。
【００６６】
（２）破断伸び（柔軟性）
樹脂組成物の各サンプルについて、０．５ｍｍ厚の試験片を作製し、ＪＩＳ ７１６１に基づいて破断伸び（Ｅｂ）を測定した。具体的には、試験片を５０ｍｍ／ｍｉｎの速度で引っ張った際の破断伸び（％）を測定した。測定結果を表２に示す。なお、破断伸びの数値は、サンプルの初期長さに対する伸張長さの割合であり、サンプル１３（比較例）の破断伸びを１００としたときの指数値で示し、大きいほど良好な結果となる。
【００６７】
（３）層間接着性（ピール接着力）
ゴム部材（ＮＲ／ＢＲ加硫ゴム）の表面上に、各実施例及び比較例の樹脂組成物のサンプルを膜厚１００μｍのフィルム状に積層し、積層体の試験片を作製した。
次いで、積層体の各試験片について、ＪＩＳ Ｋ ６８５４（１９９９）に準拠して、引張り速度５ｃｍ／ｍｉｎで９０°剥離試験を行い、フィルムのピール接着力（Ｎ／ｍ）を測定した。測定結果を表２に示す。なお、フィルムのピール接着力の数値は、サンプル１３（比較例）のピール接着力を１００としたときの指数値で示し、大きいほど良好な結果である。
【００６８】
（４）耐屈曲性（屈曲回数）
各実施例及び比較例のサンプル（厚さ０．５ｍｍ）を、２１ｃｍ×３０ｃｍにカットしたフィルムを50枚作製し、各カットフィルムを0℃で7日間調湿した後、ＡＳＴＭＦ３９２−７４に準拠して、理学工業（株）製ゲルボフレックステスターを使用し、屈曲回数５０回、７５回、１００回、１２５回、１５０回、１７５回、２００回、２２５回、２５０回、３００回、４００回、５００回、６００回、７００回、８００回、１０００回、１５００回屈曲させた後、ピンホールの数を測定した。それぞれの屈曲回数において、測定を５回行い、その平均値をピンホール個数とした。屈曲回数(Ｐ)を横軸に、ピンホール数(Ｎ)を縦軸にとり、上記測定結果をプロットし、ピンホール数が１個のときの屈曲回数(Ｎｐ１)を外挿により求め、有効数字２桁とした。ただし、１５００回の屈曲でピンホールが観察されないフィルムについては、以降５００回おきに屈曲回数を増やし、ピンホールが見られた屈曲回数をＮｐ１とした。
評価については、サンプル１３（比較例）の屈曲回数を１００としたときの指数値で示し、数値が大きいほど屈曲回数が多く、耐屈曲性が高いことを示す。
【００６９】
【表２】
0006571990.tif 000005
【００７０】
表２から、次のことがわかった。
（１）実施例の各サンプルから形成したフィルムを有する積層体は、比較例の各サンプルから形成したフィルムを有する積層体に比べて変色が抑えられていることがわかった。
（２）実施例の各サンプルから形成したフィルムは、比較例の各サンプル１３から形成したフィルムに比べて、タイヤのサイド保護膜として優れた伸縮性を有することを確認した。
（３）実施例の各サンプルから形成したフィルムは、比較例の各サンプル１３から形成したフィルムに比べて、ゴム部材に対してより高い接着性を示すことがわかった。
（４）実施例の各サンプルから形成したフィルムは、比較例のサンプル１３から形成したフィルムに比べて、タイヤのサイド保護膜として適度な耐屈曲性を有していることがわかった。
【産業上の利用可能性】
【００７１】
本発明によれば、汚染成分に対する優れたバリア性を有しつつ、接着性及び耐屈曲性の向上した樹脂組成物の提供が可能となる。さらに、該樹脂組成物を用いることで、汚染成分に対するバリア性、接着性及び耐屈曲性に優れた、樹脂フィルム、ゴム積層体及びタイヤの提供が可能となる。
【図１】
0006571990.tif 000006